(57)【要約】【課題】活性エネルギー線照射で硬化し、基板への高密着性および高透明性を損なうことなく、反射干渉色斑発生抑制に優れた表面高硬度と高屈曲性膜を実現するプラスチック基板用ハードコート組成物、およびハードコート塗膜に関するものである。【解決手段】２級水酸基を有するビスフェノールＡ型骨格またはビスフェノールＦ型骨格ジ（メタ）アクリレート（Ａ）、３官能以上のモノ、ジ、トリ−ペンタエリスリトール（メタ）アクリレート（Ｂ）、並びに重合開始剤（Ｃ）を含有することを特徴とする活性エネルギー線硬化型プラスチック基板用ハードコート組成物。【選択図】なし【特許請求の範囲】
【請求項１】
２級水酸基を有するビスフェノールＡ型骨格またはビスフェノールＦ型骨格ジ（メタ）アクリレート（Ａ）、３官能以上のモノ、ジ、トリ−ペンタエリスリトール（メタ）アクリレート（Ｂ）、並びに重合開始剤（Ｃ）を含有することを特徴とする活性エネルギー線硬化型プラスチック基板用ハードコート組成物。
【請求項２】
（Ａ）成分のアクリル当量が２２５〜３５０であることを特徴とする請求項１記載の活性エネルギー線硬化型プラスチック基板用ハードコート組成物。
【請求項３】
（Ａ）成分がジアクリレートであることを特徴とする請求項１〜２のいずれかに記載の活性エネルギー線硬化型プラスチック基板用ハードコート組成物。
【請求項４】
（Ｂ）成分が３官能以上のアクリレートであることを特徴とする請求項１〜３のいずれかに記載の活性エネルギー線硬化型プラスチック基板用ハードコート組成物。
【請求項５】
（Ｃ）成分がアルキルフェノン系光重合開始剤からなる群から選ばれる少なくとも一種であることを特徴とする請求項１〜４のいずれかに記載の活性エネルギー線硬化型プラスチック基板用ハードコート組成物。
【請求項６】
（Ａ）成分と（Ｂ）成分の含有重量比率が５０／５０重量％〜９０／１０重量％であることを特徴とする請求項１〜５のいずれかに記載の活性エネルギー線硬化型プラスチック基板用ハードコート組成物。
【請求項７】
（Ｃ）成分含有量が０．１重量％〜１０重量％であることを特徴とする請求項１〜６のいずれかに記載の活性エネルギー線硬化型プラスチック基板用ハードコート組成物。
【請求項８】
（Ａ）成分、（Ｂ）成分および（Ｃ）成分からなる組成物の固形分量が３重量％〜９５重量％であることを特徴とする請求項１〜７のいずれかに記載の活性エネルギー線硬化型プラスチック基板用ハードコート組成物。
【請求項９】
プラスチック基板がポリエチレンテレフタレート、ポリエチレンナフタレート、ポリカーボネート又はポリメチルメタクリレート/ポリカーボネート複層体であることを特徴とする請求項１〜８のいずれかに記載の活性エネルギー線硬化型プラスチック基板用ハードコート組成物が活性エネルギー線により硬化されてなるハードコート塗膜。
【請求項１０】
ポリエチレンテレフタレート、ポリエチレンナフタレートが易接着層を有することを特徴とする請求項９に記載のハードコート塗膜。
【請求項１１】
活性エネルギー線が紫外線であることを特徴とする請求項９〜１０のいずれかに記載のハードコート塗膜。
【発明の詳細な説明】
【技術分野】
【０００１】
本発明は、活性エネルギー線照射で硬化し、基板への高密着性、高透明性を有し、反射干渉色斑発生抑制に優れた表面高硬度、且つ高屈曲性塗膜を実現するプラスチック基板用ハードコート組成物およびハードコート塗膜に関するものである。
【背景技術】
【０００２】
従来、ハードコート材はプラスチック表面の摩耗や摩擦による擦り傷発生を防止する目的で用いられている。特にサングラスレンズ、矯正用レンズ、カメラレンズ等の光学レンズや液晶ディスプレイ（ＬＣＤ）、プラズマディスプレイ（ＰＤＰ）、エレクトロルミネッセンスディスプレイ（ＥＬ）などのフラットパネルディスプレイ、更にはタッチパネル等のディスプレイ分野において用いられる透明フィルム利用表示部材等、光学分野におけるプラスチック化の進展とともに、プラスチック表面保護を目的としたハードコート材の開発が強く望まれている。また、その他の分野、例えば光ディスク、光ファイバ−、ＬＣＤ中の偏光子などにおいても、表面保護機能、高密着性及び高透明性に加えて、反射干渉色斑発生抑制を兼ね備えたハードコート材が熱望されている。
【０００３】
本発明は活性エネルギー線照射で硬化し、基板への高密着性、高透明性を有し、反射干渉色斑発生抑制に優れた表面高硬度、且つ高屈曲性塗膜を実現するプラスチック基板用ハードコート組成物およびハードコート塗膜を提供する。
【０００４】
一般に、ハードコート材としてはポリシロキサン系が提案されてきた。しかし、ポリシロキサン系塗膜は、伸びが小さく、屈曲性に乏しいという欠点があった。また、硬化させるためには加熱を必要とするため生産性に劣るという欠点もあった。一方、かかる欠点を改良する技術として、多官能アクリルモノマーを紫外線などの活性エネルギー線を照射して硬化させる技術が提案されてきたが、硬度を高くすると伸びが小さくなり、屈曲性が乏しいため曲げることができない等の問題があった（特許文献１〜３）。また、紫外線硬化塗料の「モデル組成配合物」についても記載されているが、これとても高硬度と屈曲性を満足するものではない（非特許文献１）。
【先行技術文献】
【特許文献】
【０００５】
【特許文献１】特開２００３−２１２９３８号公報
【特許文献２】特開２０１２−１０７２２５号公報
【特許文献３】国際公開ＷＯ２０１２／１２１０４２号パンフレット
【非特許文献】
【０００６】
【非特許文献１】塗装技術、５１[２]、ｐｐ．７４（２０１２）
【発明の概要】
【発明が解決しようとする課題】
【０００７】
本発明の目的は、活性エネルギー線照射で硬化し、基板への高密着性、高透明性を有し、反射干渉色斑発生抑制に優れた表面高硬度、且つ高屈曲性塗膜を実現するプラスチック基板用ハードコート組成物を提供し、それによって生産性に優れたハードコート塗膜を得ることにある。
【課題を解決するための手段】
【０００８】
本発明者らは、上記の目的を達成するべく検討を行った結果、本発明に到達した。即ち本発明は、２級水酸基を有するビスフェノールＡ型骨格またはビスフェノールＦ型骨格ジ（メタ）アクリレート（Ａ）、３官能以上のモノ、ジ、トリ−ペンタエリスリトール（メタ）アクリレート（Ｂ）、並びに重合開始剤（Ｃ）を含有することを特徴とする活性エネルギー線硬化型プラスチック基板用ハードコート組成物、および上記の組成物が活性エネルギー線により硬化されてなるハードコート塗膜に関するものである。
【発明の効果】
【０００９】
本発明の活性エネルギー線硬化型プラスチック基板用ハードコート組成物は、以下の効果を有する。
（１）本発明の組成物が硬化されてなるハードコート塗膜は、耐スチールウール性と鉛筆硬度に優れた高硬度を発現する。
（２）本発明の組成物が硬化されてなるハードコート塗膜は、伸びが大きく、高い屈曲性を発現する。
（３）本発明の組成物が硬化されてなるハードコート塗膜は、プラスチック基材に対する高い密着性と高い透明性を発現する。
（４）本発明の組成物が硬化されてなるハードコート塗膜は、反射干渉色斑発生が抑えられており、優れた視認性を発現する。
【発明を実施するための形態】
【００１０】
本発明の活性エネルギー線硬化型プラスチック基材用ハードコート組成物は、２級水酸基を有するビスフェノールＡ型骨格またはビスフェノールＦ型骨格ジ（メタ）アクリレート（Ａ）、３官能以上のモノ、ジ、トリ−ペンタエリスリトール（メタ）アクリレート（Ｂ）、並びに重合開始剤（Ｃ）を含有する。
【００１１】
２級水酸基を有するビスフェノールＡ型骨格またはビスフェノールＦ型骨格ジ（メタ）アクリレート（Ａ）としては、各種エポキシ樹脂にアクリル酸またはメタクリル酸を付加させたもの等が挙げられる。上記のビスフェノールＡ型骨格またはビスフェノールＦ型骨格はハロゲン化芳香環であってもよい。本発明（Ａ）成分の製造に使用されるエポキシ樹脂としては、ビスフェノールＡまたはビスフェノールＦとエピクロルヒドリンとの縮合反応によって得られる化合物が挙げられる。具体的には三菱化学株式会社製のｊＥＲ８２５、ｊＥＲ８２７、ｊＥＲ８２８、ｊＥＲ８３４、ｊＥＲ１００１、ｊＥＲ１００３等が挙げられる。さらにはＤＩＣ株式会社製のＥＰＩＣＬＯＮ８４０、ＥＰＩＣＬＯＮ８５０、ＥＰＩＣＬＯＮ８５０−ＬＣ等も好ましいものとして挙げられる。特に、ｊＥＲ８２５、ｊＥＲ８２７、ｊＥＲ８２８、ｊＥＲ８３４およびＥＰＩＣＬＯＮ８４０が好ましく用いられる。また、（Ａ）成分のアクリル当量を制御する目的で、２種以上のエポキシ当量の異なるエポキシ樹脂混合物を用いることも好ましい実施態様である。
【００１２】
エポキシ樹脂とアクリル酸またはメタクリル酸との付加反応は、一般的に行われている手法が適用可能であり、反応を温和、且つスムーズに進行させる目的で各種アンモニウム化合物の添加が有効である。具体的には、トリエチルブチルアンモニウムクロリド、ベンジルトリエチルアンモニウムクロリドなどが挙げられる。
【００１３】
（Ａ）成分として用いられる２級水酸基を有するビスフェノールＡ型骨格またはビスフェノールＦ型骨格ジ（メタ）アクリレート（Ａ）の（メタ）アクリル基含有量はアクリル当量で表すことができる。ここでアクリル当量とは、（メタ）アクリル基の一官能基当たりの分子量を示す量であり、小さければ小さいほど分子内に含まれる（メタ）アクリル官能基数が多く、大きければ大きいほど分子内に含まれる（メタ）アクリル官能基数が少ないことを意味する。
【００１４】
本発明は、優れた表面高硬度、且つ高屈曲性塗膜を実現することを目的とすることから、そのアクリル当量には好ましい範囲があり、（Ａ）成分のアクリル当量としては２２５〜３５０が好ましい。これより小さい場合は、生産が困難なため、高コストとなる。また、これより大きくなると、架橋度が低くなるため、高硬度を得ることが困難となる。
【００１５】
本発明の（Ａ）成分における官能基としては、アクリル基やメタクリル基が挙げられるが、本発明が活性エネルギー線により硬化させることを考えると、反応性の点からアクリル基が望ましい。
【００１６】
（Ａ）成分のアクリル当量制御方法としては、先に述べた２種以上のエポキシ混合物を用いてアクリル酸と反応させる方法に加えて、個別にアクリル酸と反応させたものを混合して用いることも好ましい実施態様である。
【００１７】
次に本発明の（Ｂ）成分について述べる。（Ｂ）成分はペンタエリスリトール、およびその縮合物であるジ−ペンタエリスリトール、あるいはトリ−ペンタエリスリトールとアクリル酸またはメタクリル酸との脱水縮合反応、あるいはアクリル酸クロリドまたはメタクリル酸クロリドとの脱塩酸反応によって得られることが知られている。
【００１８】
（Ｂ）成分の具体例としては、ペンタエリスリトールトリ（メタ）アクリレート、ペンタエリスリトールテトラ（メタ）アクリレート、ジ−ペンタエリスリトールトリ（メタ）アクリレート、ジ−ペンタエリスリトールテトラ（メタ）アクリレート、ジ−ペンタエリスリトールペンタ（メタ）アクリレート、ジ−ペンタエリスリトールヘキサ（メタ）アクリレート、トリ−ペンタエリスリトールトリ（メタ）アクリレート、トリ−ペンタエリスリトールテトラ（メタ）アクリレート、トリ−ペンタエリスリトールペンタ（メタ）アクリレート、トリ−ペンタエリスリトールヘキサ（メタ）アクリレート、トリ−ペンタエリスリトール系（メタ）アクリレート混合物等が挙げられる。（Ｂ）成分は１種を単独で用いてもよいし、２種以上を併用してもよい。
【００１９】
これらの中、とくに鉛筆硬度向上に有用な材料として、ペンタエリスリトールトリアクリレート、ジ−ペンタエリスリトールヘキサアクリレート、トリ−ペンタエリスリトール系アクリレート混合物（例えば、大阪有機化学社製のビスコート＃８０２）が挙げられる。
【００２０】
次に本発明の重合開始剤（Ｃ）成分について述べる。（Ｃ）成分は活性エネルギー線照射時に、ハードコート組成物の重合を速やかに開始させるために必要とされるものである。
【００２１】
（Ｃ）成分としては、例えばアシルフォスフィンオキサイド系光重合開始剤、オキシムエステル系光重合開始剤、チタノセン系光重合開始剤、アルキルフェノン系光重合開始剤等が挙げられる。特に、アルキルフェノン系光重合開始剤が高い反応効率を有すること、樹脂との相溶性に優れること、ハードコート塗膜の黄変が少ないことなどから、好ましく用いられる。中でも、１−ヒドロキシーシクロヘキシルーフェニルーケトンがコーティング特性にも優れることから、最も好ましい。（Ｃ）成分は１種を単独で用いてもよいし、２種以上を併用してもよい。
【００２２】
（Ｃ）成分の使用量は、樹脂成分組成によって実験的に定められるべきであるが、通常は樹脂成分当たり、０．０５重量％〜５０重量％が用いられる。好ましくは、０．１重量％〜４０重量％、更に好ましくは０．５重量％〜３０重量％である。０．０５重量％未満の場合は、硬化が不十分となり、高い硬度のコーティング塗膜が得られない。また、５０重量％を越えると、コーティング塗膜に着色、白濁等の問題が発生する。
【００２３】
本発明組成物中における（Ａ）成分と（Ｂ）成分の含有重量比率は実験的に適宜、定められるべきであるが、本発明の目的である高いスチールウール硬度、高い鉛筆硬度と伸びの大きい高い屈曲性を得るためには、（Ａ）成分と（Ｂ）成分の重量％比率で５０／５０〜９０／１０であることが望ましい。また、本発明の（Ａ）成分と（Ｂ）成分の混合による効果として、驚くべきことに反射干渉色斑発生抑制にも効果がある。
【００２４】
すなわち、（Ａ）成分と（Ｂ）成分の組成物中における含有重量％比率で（Ａ）成分重量％比率が５０重量％を下回る場合は、伸びが小さくなり、屈曲性に乏しい塗膜となる。より好ましい屈曲性を得るためには、（Ａ）成分の組成物中における含有重量％比率が５５重量％以上であることが望ましい。また、（Ａ）成分の組成物中における含有重量％比率が９０重量％を上回る場合は、硬度、とくにスチールウール硬度が低くなり、摩耗による擦り傷性が劣る塗膜となる。
【００２５】
本発明のハードコート組成物は、本発明の効果を損なわない範囲で、必要により更に（Ａ）成分、（Ｂ）成分以外の活性エネルギー線硬化性化合物として、（Ｄ）成分を含有することができる。
【００２６】
（Ｄ）成分としては、（Ａ）成分及び（Ｂ）成分と共重合性を有する化合物であれば特に限定されない。かかる共重合可能な各種単官能ビニル化合物、２官能化合物、３官能以上の多官能化合物がある。さらには、ポリマー化合物の側鎖に共重合可能な官能基をペンダントとして結合した化合物も挙げることができる。共重合可能な官能基としては、（メタ）アクリレート基、ビニル基、スチリル基が挙げられる。
【００２７】
本発明のハードコート組成物は、通常は溶媒等に希釈した塗料をコーティングし、溶媒乾燥したのち、活性エネルギー線を照射して硬化させるため、使用可能な（メタ）アクリレート化合物としては、沸点が比較的高く、揮発性の小さなものに限定される。
【００２８】
単官能ビニル化合物としては（メタ）アクリルアミド化合物、（メタ）アクリレート化合物、芳香族ビニル化合物が挙げられる。
【００２９】
（メタ）アクリルアミド化合物としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド、Ｎ，Ｎ−ジエチル（メタ）アクリルアミド及び（メタ）アクリロイルモルフォリンが挙げられる。
【００３０】
（メタ）アクリレート化合物としては、ヘキシル（メタ）アクリレート、２−エチルヘキシル（メタ）アクリレート、ｔｅｒｔ−オクチル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、２−エチルへキシルカルビトール（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、オリゴエチレンオキサイドモノアルキルエーテル（メタ）アクリレート、ポリエチレンオキサイドモノアルキルエーテル（メタ）アクリレート、ポリプロピレンオキサイドモノアルキルエーテル（メタ）アクリレート、オリゴプロピレンオキサイドモノアルキルエーテル（メタ）アクリレート、２−メタクリロイロキシエチルコハク酸、ブトキシジエチレングリコール（メタ）アクリレート、トリフロロエチル（メタ）アクリレート、パーフロロオクチルエチル（メタ）アクリレート、エチレンオキサイド変性フェノール（メタ）アクリレート、エチレンオキサイド変性クレゾール（メタ）アクリレート、エチレンオキサイド変性ノニルフェノール（メタ）アクリレート、プロピレンオキサイド変性ノニルフェノール（メタ）アクリレート及びエチレンオキサイド変性−２−エチルヘキシル（メタ）アクリレート、γ−（メタ）アクリロキシプロピルトリアルコキシシランおよびその加水分解物、γ−（��タ）アクリロキシプロピルメチルジアルコキシシランおよびその加水分解物等が挙げられる。
【００３１】
芳香族ビニル化合物としては、ビニルチオフェン、ビニルフラン、ビニルピリジン、トリメチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、３−プロピルスチレン、４−プロピルスチレン、３−ブチルスチレン、４−ブチルスチレン、３−ヘキシルスチレン、４−ヘキシルスチレン、３−オクチルスチレン、４−オクチルスチレン、３−（２−エチルヘキシル）スチレン、４−（２−エチルヘキシル）スチレン、アリルスチレン、イソプロペニルスチレン、ブテニルスチレン、オクテニルスチレン、４−ｔ−ブトキシカルボニルスチレン、４−メトキシスチレン及び４−ｔ−ブトキシスチレン、スチリルトリアルコキシシランおよびその加水分解物、スチリルメチルジアルコキシシランおよびその加水分解物等が挙げられる。
【００３２】
２官能化合物としては、１，４−ブタンジ（メタ）アクリレート、１，６−ヘキサンジ（メタ）アクリレート、ポリプロピレンジ（メタ）アクリレート、１，６−ヘキサンジオールジ（メタ）アクリレート、１，１０−デカンジオールジ（メタ）アクリレート、ネオペンチルジ（メタ）アクリレート、ネオペンチルグリコールジ（メタ）アクリレート、２，４−ジメチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、エチレンオキシド変性ビスフェノールＡジ（メタ）アクリレート、ビスフェノールＦポリエトキシジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジ（メタ）アクリレート、プロポキシ化エトキシ化ビスフェノールＡジ（メタ）アクリレート、トリシクロデカンジ（メタ）アクリレート、及びジフェニルメタンジイソシアネートとヒドロキシエチル（メタ）アクリレートとの反応物、水添ジフェニルメタンジイソシアネートとヒドロキシエチル（メタ）アクリレートとの反応物、ヘキサメチレンジイソシアネートとヒドロキシエチル（メタ）アクリレートとの反応物、ジフェニルメタンジイソシアネートとヒドロキシプロピル（メタ）アクリレートとの反応物、水添ジフェニルメタンジイソシアネートとヒドロキシプロピル（メタ）アクリレートとの反応物、ヘキサメチレンジイソシアネートとヒドロキシプロピル（メタ）アクリレートとの反応物等が挙げられる。特に、鉛筆硬度向上には水添ジフェニルメタンジイソシアネートとヒドロキシエチル（メタ）アクリレートとの反応物、水添ジフェニルメタンジイソシアネートとヒドロキシプロピル（メタ）アクリレートとの反応物の添加が好ましい。さらには、２−ヒドロキシー３−アクリロキシプロピルメタクリレートのような同一分子内にアクリル基とメタクリル基の両方を有する化合物も好適な２官能化合物例として挙げられる。
【００３３】
多官能化合物としては、トリメチロールプロパントリ（メタ）アクリレート、トリメチロールエタントリ（メタ）アクリレート、トリメチロールプロパンのエチレンオキサイド変性トリ（メタ）アクリレート、トリメチロールプロパンのプロピレンオキサイド変性トリ（メタ）アクリレート、トリメチロールプロパントリ（（メタ）アクリロイルオキシプロピル）エーテル、イソシアヌル酸エチレンオキサイド変性トリ（メタ）アクリレート、イソシアヌル酸プロピレンオキサイド変性トリ（メタ）アクリレート、トリ（（メタ）アクリロイルオキシエチル）イソシアヌレート、プロポキシ化トリメチロールプロパントリ（メタ）アクリレート、エトキシ化グリセリントリ（メタ）アクリレート、ジトリメチロールプロパンテトラ（メタ）アクリレート及びソルビトールヘキサ（メタ）アクリレート等が挙げられる。更にはエチレンオキシド変性ペンタエリスリトールトリ（メタ）アクリレート、エチレンオキシド変性ペンタエリスリトールテトラ（メタ）アクリレート、エチレンオキシド変性ジペンタエリスリトールテトラ（メタ）アクリレート、エチレンオキシド変性ジペンタエリスリトールペンタ（メタ）アクリレート、エチレンオキシド変性ジペンタエリスリトールヘキサ（メタ）アクリレート、プロピレンオキシド変性ペンタエリスリトールトリ（メタ）アクリレートが挙げられる。好ましい多官能化合物としては、イソシアヌレート系トリアクリレート化合物、トリメチロールプロパントリアクリレートおよびそのエチレンオキシド変性物、グリセリントリアクリレートおよびトリアクリルアミド化合物、エチレンオキシド変性（ジ−）ペンタエリスリトール系（メタ）アクリレート化合物が挙げられる。
【００３４】
ポリマー化合物の側鎖に共重合可能な官能基がペンダントとして結合した化合物としては、グリシジル（メタ）アクリレート共重合ポリマーと（メタ）アクリル酸との反応付加物、ヒドロキシアルキル（メタ）アクリレート共重合ポリマーと（メタ）アクリル酸または２−イソシアナート（メタ）アクリレート、１，１−ビス（（メタ）アクリロキシメチル）エチルイソシナートとの反応付加物、ポリビニルブチラール樹脂やポリビニルアセタール樹脂と２−イソシアナート（メタ）アクリレート、１，１−ビス（（メタ）アクリロキシメチル）エチルイソシナートの反応付加物、ポリビニル（メタ）アクリロイルエーテル系化合物、（メタ）アクリル付加ポリカーボネートなどが挙げられる。特にポリビニルブチラール樹脂およびポリビニルアセタール樹脂と２−イソシアナート（メタ）アクリレートとの反応付加物における２−イソシアナート（メタ）アクリレートの反応量は、２５モル％以上対樹脂中水酸基の付加が好ましく、伸び率向上の観点からは３０モル％〜７５モル％が好ましい。
【００３５】
また、比較的伸びと硬度のバランスに優れた多官能化合物として、デンドリマー（メタ）アクリレートやハイパーブランチ（メタ）アクリレートを挙げることができる。
【００３６】
上記（Ｄ）成分の使用に際しては、（Ａ）成分および（Ｂ）成分との相溶性を考慮することが必要である。とくにポリマー化合物の適用に際しては、ペンダントとして結合する化合物の反応量を実験的に決定していくことが重要である。
【００３７】
これらの内、表面硬度と伸びの観点から好ましい例としては、エトキシ化グリセリントリアクリレート、エチレンオキシド変性ジペンタエリスリトールヘキサアクリレートが挙げられる。
【００３８】
本発明のハードコート組成物は、必要により更に、溶剤、増感剤、密着性付与剤（シランカップリング剤等）、レベリング剤及び重合禁止剤等を含有することができる。
【００３９】
溶剤としては、グリコールエーテル（エチレングリコールモノアルキルエーテル、プロピレングリコールモノアルキルエーテル、エチレングリコールジアルキルエーテル、プロピレングリコールジアルキルエーテル、ジエチレングリコールジメチルエーテル、トリエチレングリコールジメチルエーテル等）、ケトン（アセトン、メチルエチルケトン、メチルイソブチルケトン及びシクロヘキサノン等）、エステル（エチルアセテート、ブチルアセテート、エチレングリコールアルキルエーテルアセテート、プロピレングリコールアルキルエーテルアセテート等）、芳香族炭化水素（トルエン、キシレン、メシチレン及びリモネン等）、アルコール（メタノール、エタノール、ノルマルプロパノール、イソプロパノール、ブタノール、ゲラニオール、リナロール、シトロネロール等）及び環状エーテル（テトラヒドロフラン、ジオキサン及び１，８−シネオール等）類等が挙げられる。これらは、１種を単独で使用しても２種以上を併用してもよい。
【００４０】
本発明ハードコート組成物は無溶剤系でも調整可能であるが、良好なコーティング外観を得るためには、通常は溶剤を含有させて、ハードコート組成物の固形分を調整して用いられる。溶剤の含有量は、溶剤の種類、混合溶剤においては、混合比率などによっても異なるが、通常はハードコート組成物の固形分として、３重量％〜９５重量％となるように調整されることが好ましい。特に、反射干渉色斑発生抑制が望まれる用途に関しては、５重量％〜８０重量％であることが好ましく、更に好ましくは１０重量％〜７０重量％であり、最も好ましくは、１５重量％〜６０重量％である。３重量％を下回ると、反射干渉色斑が強くなる傾向にある。また、９５重量％を超えると、コーティング斑発生による外観不良を発生しやすい。
【００４１】
重合開始剤の感度向上剤として用いられる増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。増感剤の含有量は、ハードコート組成物の固形分に対して、０〜２０重量％が好ましく、更に好ましくは１重量％〜１５重量％、特に好ましくは５重量％〜１０重量％である。
【００４２】
レベリング剤としては、フッ素系のレベリング剤（パーフルオロアルキルエチレンオキシド変性物等）、シリコーン系のレベリング剤（アミノポリエーテル変性シリコーン、メトキシ変性シリコーン及びポリエーテル変性シリコーン等）が挙げられる。中でも、ハードコート塗膜の印刷適性を良好に保つ目的で、アクリル変性したフッ素系レベリング剤、またはアクリル変性したシリコーン系レベリング剤が好ましく用いられる。レベリング剤の含有量は、ハードコート組成物の固形分に対して、通常１０重量％以下、添加効果及び透明性の観点から好ましくは０．０５重量％〜５重量％、更に好ましくは０．１重量％〜３重量％である。
【００４３】
重合禁止剤としては、ハイドロキノン及びメチルエーテルハイドロキノン類等が挙げられる。重合禁止剤の含有量は、ハードコート組成物の固形分に対して、０〜１重量％が好ましく、更に好ましくは０〜０．１重量％である。
【００４４】
本発明のハードコート組成物は、更に、使用目的に合わせて、無機微粒子、分散剤、消泡剤、チクソトロピー性付与剤、スリップ剤、難燃剤、帯電防止剤、酸化防止剤及び紫外線吸収剤等を含有することができる。
【００４５】
本発明のプラスチック基板用ハードコート組成物は、２級水酸基を有するビスフェノールＡ型骨格またはビスフェノールＦ型骨格ジ（メタ）アクリレート（Ａ）、３官能以上のモノ、ジ、トリ−ペンタエリスリトール（メタ）アクリレート（Ｂ）、並びに重合開始剤（Ｃ）を添加し、必要により、溶剤その他の成分をマグネティックスターラーやディスパーサー等で混合攪拌することで得られる。混合攪拌温度は通常１０℃〜４０℃、好ましくは２０℃〜３０℃である。
【００４６】
本発明のハードコート組成物のプラスチック基材への塗布方法としては、プラスチック基材の形状などによって適宜、選択されるべきであるが、代表的な方法としては、スピンコート、ロールコート、グラビアコート、バーコート、ダイコート、カーテンフローコート及びスプレーコート等の公知のコーティング方法、並びに平版印刷、カルトン印刷、金属印刷、オフセット印刷、スクリーン印刷及びグラビア印刷といった公知の印刷法を適用できる。また、微細液滴を連続して吐出するインクジェット方式の塗布も可能である。
【００４７】
コーティング塗膜の膜厚は、硬化後の膜厚として、通常０．５μｍ〜１０μｍである。好ましい膜厚の上限は、耐屈曲性の観点から７μｍであり、更に好ましくは５．５μｍである。また、好ましい下限は、耐スチールウール硬度、鉛筆硬度、反射干渉色斑の観点から１μｍであり、更に好ましくは２μｍである。
【００４８】
本発明のハードコート組成物を溶剤で希釈して使用する場合は、塗工後に乾燥するのが好ましい。乾燥方法としては、例えば熱風乾燥（ドライヤー等）が挙げられる。乾燥温度は、通常１０℃〜２００℃、塗膜の平滑性及び外観の観点から好ましい上限は１５０℃、乾燥速度の観点から好ましい下限は３０℃である。また、段階的に温度を変えることも塗布斑抑制の為に有効な方法である。
【００４９】
本発明のハードコート組成物を活性エネルギー線照射で硬化させる際のエネルギー源としては、一般的に使用されている高圧水銀灯の他、超高圧水銀灯、メタルハライドランプ及びハイパワーメタルハライドランプ、マイクロ波でガスを励起させるフュージョンランプ、高周波無電極ランプあるいは低周波無電極ランプ等が使用できる。また、ＬＥＤ光源を使用した照射装置も好適に使用できる。
【００５０】
本発明のハードコート組成物を硬化させる際のエネルギー源としては、電子線照射も有効に使用可能であり、一般的に使用されている電子線照射装置を使用することができる。電子線の照射量は、通常０．５Ｍｒａｄ〜２０Ｍｒａｄ、ハードコート組成物の硬化性及び硬化物の屈曲性及び基材の損傷を避けるとの観点から好ましくは１Ｍｒａｄ〜１５
Ｍｒａｄである。
【００５１】
本発明は、プラスチック基板用ハードコート組成物およびハードコート塗膜に関するものであり、プラスチック基板の片面または両面に施されたものである。
【００５２】
プラスチック基板としては、（メタ）アクリル樹脂、中でも高弾性のアクリルゴムを含有した（メタ）アクリル樹脂、アクリルースチレン共重合ポリマー、ポリスチレン、ポリカーボネート、ポリエチレンテレフタレート、ポリエチレンナフタレート、トリアセチルセルロース、シクロオレフィンポリマー、ポリメチルメタクリレート/ポリカーボネート複層体等を挙げることができる。
【００５３】
プラスチック基板の形状としては、シート状、フィルム状、成形品等種々のものが挙げられるが、本発明が高い表面硬度と優れた屈曲性を有することから、とくにフィルム状に好ましく適用される。フィルムの厚みは特に限定されないが、液状の組成物をコーティングするとの観点から、Role  to  Role方式が適用可能な３０μｍ〜４００μｍが好ましく、特に５０μｍ〜３００μｍが好ましい。更には、７０μｍ〜２５０μｍが好ましい。また、ハードコート組成物との密着性向上を目的として表面に易接着層を設けた易接着フィルムやプライマー処理された基板も好ましく用いられる。
【００５４】
かかるプラスチック基板にハードコート塗膜を設けた際に発生する反射干渉色斑は、外観が劣るばかりでなく、視認性にも影響が出るため、できるだけ軽減させることが望まれている。反射干渉色斑の発生原因は、プラスチック基板とハードコート塗膜との界面における光の干渉効果によるものであることは知られているが、その詳細は明らかになっていない。
【００５５】
本発明によって得られるハードコート塗膜は、基板への高密着性、および高透明性を維持し、加えて反射干渉色斑抑制に優れた高硬度、高透明性を有するものであるが、かかる性能は用途、目的によってバランスを考えて設定されるべきである。
【００５６】
ハードコート塗膜の基板への密着性としては、セロハンテープによる碁盤目試験に合格するものであれば、実用上は膜剥がれなどによる不具合が発生することがない。より密着性を高める目的でハードコート塗料の溶剤最適化に加えて、基板に易接着層を設ける、あるいは、プライマーを施すなどの施策が講じられる。
【００５７】
また、透明性としては濁りの尺度を表すヘーズ値（％）を用いることができる。具体的にはハードコート塗膜を施すことによるヘーズ値（％）増加が５％以下であれば、透明性に関し、実用上の問題はないと言えるが、より好ましくは３％以下が望ましい。更に好ましくは１％以下が望ましい。かかる高透明性を確保するためには、相溶性の乏しい組成物添加を避けること、あるいは微量の不溶化物などをろ過等によって、予め除去しておくことが望ましい。
【００５８】
また、高硬度を実現するためには、可能な限り、活性エネルギー線の照射量を増やし、更には酸素などのラジカルトラッピングやクウェンチャーとの接触を避けることが望ましい。得られたハードコート塗膜の硬度に関しては、スチールウール摩耗によるヘーズゲイン（％）が１０％以下、あるいは鉛筆硬度でＦ以上であれば、実用上、好ましく使用される。
【００５９】
屈曲性に関しては、伸び率で評価することができるが、その必要性能は、使用用途、目的によって異なる。例えば、フィルム状などで使用する場合は、ボビン巻きを可能とするために１０％以上が望まれる。また、シート状成形品にフィルムを貼り合わせた複合体を、異形状に変形させて成形品を得る場合には２０％以上が望まれる。より大きな変形をともなう成形品を得る場合においては、２５％以上の伸びが望ましい。伸びの測定方法としては、テンシロン万能材料試験機を用いて、フィルム等と一体化された状態で測定する方法が、実用性能との関係で好ましい。
【００６０】
以上の説明から明らかなように、本発明プラスチック基板用ハードコート組成物は下記成分を含有してなり、次に列挙する効果が得られる。
（１）「２級水酸基を有するビスフェノールＡ型骨格またはビスフェノールＦ型骨格ジ（メタ）アクリレート（Ａ）、３官能以上のモノ、ジ、トリ−ペンタエリスリトール（メタ）アクリレート（Ｂ）、並びに重合開始剤（Ｃ）を含有する組成物」からなるハードコート材であって、各種プラスチック基材への良好な密着性を有し、且つプラスチック基材の透明性を損なうことなく、反射干渉色斑発生抑制に優れた表面高硬度と高屈曲性を実現するハードコート塗膜を形成することができる。
【００６１】
（２）前記（１）のハードコート塗膜に発生する反射干渉色斑は、ハードコート組成物の固形分をコントロールすることによっても、抑制することが可能となり、外観に優れたハードコート塗膜の実現を可能とする。
【実施例】
【００６２】
以下、実施例により本発明を更に説明するが、本発明はこれらに限定されるものではない。以下、部は重量部を示す。
【００６３】
実施例１
下記組成からなるハードコート組成物を調整した。
ハードコート組成物は、酢酸エチル溶剤中に順次、成分を添加混合し、塗布液を作製した。
ハードコート組成物：
酢酸エチル                                                    ３００部
ジペンタエリスリトールヘキサアクリレート                        ３０部
（共栄社化学社製ライトアクリレートＤＰＥ−６Ａ）
ビスフェノールＡジグリシジルエーテルアクリル酸付加物            ７０部
（アクリル当量：２４０）（共栄社化学社製エポキシエステル３０００Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００６４】
実施例２
ハードコート組成物を下記に変更したこと以外はすべて実施例１と同様にして行った。
ハードコート組成物：
酢酸エチル                                                    １００部
ジペンタエリスリトールヘキサアクリレート                        ３０部
（共栄社化学社製ライトアクリレートＤＰＥ−６Ａ）
ビスフェノールＡジグリシジルエーテルアクリル酸付加物            ７０部
（アクリル当量：２４０）（共栄社化学社製エポキシエステル３０００Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００６５】
実施例３
ハードコート組成物を下記に変更したこと以外はすべて実施例１と同様にして行った。
ハードコート組成物：
酢酸エチル                                                    ３００部
ジペンタエリスリトールヘキサアクリレート                        ４０部
（共栄社化学社製ライトアクリレートＤＰＥ−６Ａ）
ビスフェノールＡジグリシジルエーテルアクリル酸付加物            ６０部
（アクリル当量：２４０）（共栄社化学社製エポキシエステル３０００Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００６６】
実施例４
ハードコート組成物を下記に変更したこと以外はすべて実施例１と同様にして行った。
ハードコート組成物：
酢酸エチル                                                    ３００部
ジペンタエリスリトールヘキサアクリレート                        ２０部
（共栄社化学社製ライトアクリレートＤＰＥ−６Ａ）
ビスフェノールＡジグリシジルエーテルアクリル酸付加物            ８０部
（アクリル当量：２４０）（共栄社化学社製エポキシエステル３０００Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００６７】
実施例５
ハードコート組成物の共栄社化学社製エポキシエステル３０００Ａの一部を下記のエポキシアクリレート７に変更したこと以外はすべて実施例１と同様にして行った。
ビスフェノールＡジグリシジルエーテルアクリル酸付加物（エポキシアクリレート７）の製造：
エポキシ樹脂として、三菱化学社製のｊＥＲ８３４：１５８部、酢酸ブチル：１４０部、ＭＥＨＱ：０．２部、アクリル酸：５０部、ベンジルトリエチルアンモニウムクロリド：６．３部を入れ、８０℃、１２ｈ撹拌・混合して反応させた。反応終了後、酢酸ブチルを用いて、固形分を３０％に希釈し、エポキシアクリレート７を得た。
ハードコート組成物：
酢酸エチル                                                    ２１８部
ジペンタエリスリトールヘキサアクリレート                        ３０部
（共栄社化学社製ライトアクリレートＤＰＥ−６Ａ）
ビスフェノールＡジグリシジルエーテルアクリル酸付加物            ３５部
（アクリル当量：２４０）（共栄社化学社製エポキシエステル３０００Ａ）
エポキシアクリレート７酢酸ブチル３０ｗｔ％溶液                １１７部
（アクリル当量：３５０）                  
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００６８】
実施例６
ハードコート組成物を下記に変更したこと以外はすべて実施例１と同様にして行った。
ハードコート組成物：
酢酸エチル                                                    ３００部
ジペンタエリスリトールヘキサアクリレート                        ３０部
（共栄社化学社製ライトアクリレートＤＰＥ−６Ａ）
ビスフェノールＦジグリシジルエーテルアクリル酸付加物            ７０部
（新中村化学社製ＥＡ３０２０）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００６９】
実施例７
ハードコート組成物を下記に変更したこと以外はすべて実施例１と同様にして行った。
ハードコート組成物：
酢酸エチル                                                    ３００部
ジペンタエリスリトールヘキサアクリレート                        ３０部
（共栄社化学社製ライトアクリレートＤＰＥ−６Ａ）
ビスフェノールＡジグリシジルエーテルメタクリル酸付加物          ７０部
（共栄社化学社製エポキシエステル３０００ＭＫ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００７０】
比較例１
ハードコート組成物を下記に変更したこと以外はすべて実施例１と同様にして行った。
ハードコート組成物：
酢酸エチル                                                    ３００部
ジペンタエリスリトールヘキサアクリレート                      １００部
（共栄社化学社製ライトアクリレートＤＰＥ−６Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００７１】
比較例２
ハードコート組成物を下記に変更したこと以外はすべて実施例１と同様にして行った。
ハードコート組成物：
酢酸エチル                                                    ３００部
ビスフェノールＡジグリシジルエーテルアクリル酸付加物          １００部
（アクリル当量：２４０）（共栄社化学社製エポキシエステル３０００Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００７２】
比較例３
ハードコート組成物を下記に変更したこと以外はすべて実施例１と同様にして行った。
ハードコート組成物：
酢酸エチル                                                ２８６．５部
ジペンタエリスリトールヘキサアクリレート                        ６０部
（共栄社化学社製ライトアクリレートＤＰＥ−６Ａ）
トリス（２‐アクリロキシエチル）イソシアヌレート                １０部
（新中村化学社製Ａ−９３００）
トリメチロールプロパントリアクリレート                          ２０部
（共栄社化学社製ＴＭＰ−Ａ）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００７３】
比較例４
ハードコート組成物を下記に変更したこと以外はすべて実施例１と同様にして行った。
ハードコート組成物：
酢酸エチル                                                      ６７部
エポキシアクリレート７酢酸ブチル３０ｗｔ％溶液                ３３３部
（アクリル当量：３５０）
光重合開始剤                                                      ５部
（チバスペシャリティーケミカルズ社製イルガキュア１８４）
レベリング剤                                                  ０．５部
（ビックケミー・ジャパン社製ＢＹＫ−ＵＶ３５３０）
【００７４】
[効果塗膜の性能評価]
実施例１〜実施例７および比較例１〜比較例４で得たハードコート組成物を表１中に記載のワイヤーバーを用いて、易接着ポリエチレンテレフタレートフィルム（東レ株式会社製、Ｕ４０、１２５μｍ厚さ）の片面に、硬化後の厚みが３μｍとなるように塗布し、８０℃で１分間乾燥した。溶剤を除去したのち、高圧水銀灯照射装置（ＨＣ−６６、セン特殊光源社製）を用いて紫外線を照射し、硬化させた。照射露光量は２４００ｍＪ／ｃｍ２で行った。得られた硬化後のハードコート膜については以下の方法で性能評価を行い、結果を表１に示した。
【００７５】
（スチールウール硬度）
高分子論文集、６７、ｐ７６（２０１０）に記載の方法に準拠して、摩耗後のヘーズゲイン（％）を測定した。
【００７６】
（鉛筆硬度）
JIS K5600-5-4に準拠し、鉛筆硬度を測定した。
【００７７】
（屈曲性）
得られたハードコート塗膜を有するポリエステルフィルムを２０ｍｍ（フィルム幅方向）×１００ｍｍ（フィルム長手方向）の面積に切り出し、試料フィルムを作成した。テンシロン万能材料試験機（株式会社オリエンテック、ＲＴＣ−１２５０Ａ）を用い、室温にて引き伸ばした際の塗膜にクラックが発生するまでの伸び率を測定して、屈曲性とした。
【００７８】
（密着性）
JIS K5400に準拠し、碁盤目セロハン粘着テープ剥離試験により密着性を評価した。
【００７９】
（全光線透過率及びヘーズ）
JIS K7361 およびJIS K7136に準拠し、色彩・濁度測定装置（ＣＯＨ―４００、日本電色工業社製）を用いて、全光線透過率（％）及びヘーズ（％）を測定した。
【００８０】
（反射干渉色斑）
得られたハードコート塗膜を有するポリエチレンテレフタレートフィルムを１０ｃｍ（フィルム幅方向）×１５ｃｍ（フィルム長手方向）の面積に切り出し、試料フィルムを作成した。得られた試料フィルムの反対側に、黒色光沢テープ（日東電工社製、ビニルテープＮｏ２１；黒）を貼り合わせた。この試料フィルムのハードコート面を上面にして、３波長形昼白色（SUNSONIC、FPL27EX-N）を光源として、斜め上から目視で、もっとも反射が強く見える位置関係（光源から距離４０ｃｍ〜６０ｃｍ、フィルム面の垂線に対して、１５〜４５°の角度）で観察した。判定は以下に従って行った。
○：ほとんど虹彩状色彩が見られない
△：わずかに虹彩状色彩が観察される
×：はっきりとした虹彩状色彩が観察される
易接着ポリエチレンテレフタレートフィルムは〇〜△レベルであった。
【００８１】
【表１】
2018109157.tif 000002
実施例８
実施例４のプラスチック基板である易接着ポリエチレンテレフタレートフィルム（東レ株式会社製、Ｕ４０、１２５μｍ厚さ）をポリカーボネートフィルム（帝人株式会社製、パンライト、ＰＣ２１５１ＨＴＮ、３００μｍ厚さ）に変更する以外は全て同様に行った。
得られた硬化後のハードコート膜は、密着性が１００/１００で、ヘーズゲイン（％）が３．４％と良好であった。
実施例９
実施例４のプラスチック基板である易接着ポリエチレンテレフタレートフィルム（東レ株式会社製、Ｕ４０、１２５μｍ厚さ）を易接着ポリエチレンナフタレート（帝人デュポンフィルム株式会社製、Ｑ５１ＤＷ、２５μｍ厚さ）に変更する以外は全て同様に行った。
得られた硬化後のハードコート膜は、実用上問題の無い密着性を有し、かつヘーズゲイン（％）が１．５％と良好であった。
実施例１０
実施例４のプラスチック基板である易接着ポリエチレンテレフタレートフィルム（東レ株式会社製、Ｕ４０、１２５μｍ厚さ）をポリメチルメタクリレート/ポリカーボネート複層フィルム（三菱ガス化学社製、ユーピロン・フィルム、ＤＦ０２Ｕ）に変更する以外は全て同様に行った。
得られた硬化後のハードコート膜は、密着性が１００/１００で、ヘーズゲイン（％）が２．５％と良好であった。
【産業上の利用可能性】
【００８２】
本発明の活性エネルギー線硬化型プラスチック基板用ハードコート組成物は、紫外線照射および電子線照射などの活性エネルギー線照射によって硬化可能なことから、生産性に優れたハードコート材料であると言える。また、得られたハードコート塗膜は、耐スチールウール硬度と鉛筆硬度の両特性に優れた高い表面硬度を有し、且つ伸びが大きいことから耐屈曲性に優れたコーティング塗膜を得るのに適している。とくに、本発明ハードコート組成物によって得られるハードコート塗膜は、高密着性、高透明性に加えて、ハードコート組成物の固形分を制御することで、反射干渉色斑のより良好な塗膜を得ることが可能となり、光学用途に好適な材料と言える。